(57)【要約】    【課題】  表紙が湿気の影響によりカールが発生せず剛度が低下しないので、現金自動預け払い機（ＡＴＭ）等にて使用する際に表紙の捲り適性が優れるとともに、表紙に高価な樹脂加工布クロスを使用しないので低価格化が可能であり、表紙及び本紙紙片を差し替える等の改ざんを防止できる通帳を提供することである。    【解決手段】  見返し紙片と複数枚の本紙紙片を重ねて綴じて見返し紙片面に表紙紙片を重ねて接着することにより表紙紙片と見返し紙片が積層された構成からなる表紙を備えた通帳において、表紙紙片と見返し紙片が樹脂含浸耐水紙ないしは樹脂コート耐水紙にて形成されている構成からなる通帳である。【選択図】        図１
2006305849.tif 000002
【特許請求の範囲】
【請求項１】
見返し紙片と複数枚の本紙紙片を重ねて綴じて見返し紙片面に表紙紙片を重ねて接着することにより表紙紙片と見返し紙片が積層された構成からなる表紙を備えた通帳において、表紙紙片と見返し紙片が樹脂含浸耐水紙ないしは樹脂コート耐水紙にて形成されている構成からなることを特徴とする通帳。
【請求項２】
表紙紙片と見返し紙片が樹脂含浸耐水紙からなる構成であることを特徴とする請求項１記載の通帳。
【請求項３】
表紙紙片と見返し紙片が両面樹脂コート耐水紙からなる構成であることを特徴とする請求項１記載の通帳。
【請求項４】
表紙紙片が樹脂含浸耐水紙からなり見返し紙片が片面樹脂コート耐水紙からなり樹脂コート面が外側となるように積層された構成からなることを特徴とする請求項１記載の通帳。
【請求項５】
前記表紙の厚さが０．１５〜０．３５ｍｍであり、前記表紙の剛度が８．００〜２５．００ｍＮ（ＪＩＳ−Ｌ−１０９６）であることを特徴とする請求項１〜４のいずれかに記載の通帳。
【発明の詳細な説明】
【技術分野】
【０００１】
本発明は銀行の現金自動預け払い機（ＡＴＭ）等にて使用する通帳に関する。
【背景技術】
【０００２】
従来、銀行のＡＴＭ等にて使用する通帳としては、布クロスまたは紙クロスからなる基材の表面に、熱可塑性樹脂１００重量部に対して平均粒径０．０５〜１５μのシリカ粉末１０〜６０重量部、および平均粒径０．０５〜１５μで紡錘形構造と立体形構造の割合が２／８〜８／２である沈降炭酸カルシウム４０〜１９０重量部を含む混合物からなる表面被膜を固形分付量３〜３０ｇ／ｍ2 に設けた通帳用表紙材料を使用した通帳（例えば、特許文献１参照）、片面に耐水層を有する片面耐水紙からなる表紙紙片と見返し紙片とからなりそれぞれの耐水層が両外面となるように積層された構成の表紙を備えた通帳（例えば、特許文献１参照）等が知られている。
【特許文献１】実公平３−４５４４号
【特許文献２】特開２００４−９０５５４号
【０００３】
しかしながら、前者の通帳では、表紙が樹脂加工布クロスと見返し紙片が積層された構成であるため、樹脂加工布クロス及び見返し紙片が空気中の湿気により伸縮し、見返し紙片の伸縮率が樹脂加工布クロスの伸縮率よりも大きいため、表紙にカールが発生しやすくなり、通帳を自動機にて処理する際に、表紙にカールがあると捲り適性が悪くなり自動機での通帳の処理がスムーズに行えないとともに、樹脂加工布クロスが高価であるため通帳がコスト高になるという欠点を有している。また、後者の通帳では、表紙の耐水性が充分とはいえず吸湿により表紙の剛度が低下してＡＴＭ等にて使用した場合の表紙の捲り適性が悪くなるおそれがあるという欠点を有している。
【発明の開示】
【発明が解決しようとする課題】
【０００４】
本発明は、表紙が湿気を吸収してカールが発生したり表紙の剛度が低下することがないので、現金自動預け払い機（ＡＴＭ）等にて使用する際に表紙の捲り適性が優れるとともに、表紙に高価な樹脂加工布クロスを使用しないので低価格化が可能であり、表紙及び本紙紙片を差し替える等の改ざんを防止できる通帳を提供することである。
【課題を解決するための手段】
【０００５】
見返し紙片と複数枚の本紙紙片を重ねて綴じて見返し紙片面に表紙紙片を重ねて接着することにより表紙紙片と見返し紙片が積層された構成からなる表紙を備えた通帳において、表紙紙片と見返し紙片が樹脂含浸耐水紙ないしは樹脂コート耐水紙にて形成されている構成からなる通帳である。
【０００６】
上記の通帳において、表紙紙片と見返し紙片が樹脂含浸耐水紙からなる構成である。
【０００７】
上記の通帳において、表紙紙片と見返し紙片が両面樹脂コート耐水紙からなる構成である。
【０００８】
上記の通帳において、表紙紙片が樹脂含浸耐水紙からなり見返し紙片が片面樹脂コート耐水紙からなり樹脂コート面が外側となるように積層された構成である。
【０００９】
上記の通帳において、表紙の厚さが０．１５〜０．３５ｍｍであり、表紙の剛度が８．００〜２５．００ｍＮ（ＪＩＳ−Ｌ−１０９６）である構成である。
【発明の効果】
【００１０】
本発明のように通帳の表紙を２枚の樹脂含浸耐水紙を積層した構成、２枚の両面樹脂コート耐水紙を積層した構成、ないしは樹脂含浸耐水紙と片面樹脂コート耐水紙を積層した構成とすることにより、表紙が湿気の影響によりカールが発生し難くなくなるとともに表紙の剛度が低下しないため、ＡＴＭ等で取り扱う際の表紙の捲り適性が優れた通帳とすることができる。また、表紙に高価な樹脂加工布クロスを使用しないので低価格の通帳とすることができるとともに、見返し紙片と複数枚の本紙紙片を重ねて綴じた後に見返し紙片面に表紙紙片を接着して積層することにより表紙を形成しているので、表紙及び本紙紙片を差し替える等の改ざんが行われるのを防止することができる。
【００１１】
請求項２〜４に係る発明では、湿気を吸収して表紙にカールが発生したり、表紙の剛度が低下することがない。
【００１２】
請求項４に係る発明では、現金自動預け払い機（ＡＴＭ）等において機械処理を支障なく行うことができ、表紙の捲り適性を優れたものとすることができる。
【発明を実施するための最良の形態】
【００１３】
以下、図面を引用して本発明の実施の形態を説明する。
図１は本発明の通帳の第１実施形態を示す半開き状態の横断面図、図２は第１実施形態の表紙の積層構成を示す拡大断面図、図３は第２実施形態の表紙の積層構成を示す拡大断面図、図４は第３実施形態の表紙の積層構成を示す拡大断面図であって、１，1'，1"は表紙、２は表紙紙片、３は見返し紙片、４は本紙紙片、５は綴じ部、６は磁気記録層、７は印刷層、11は樹脂含浸耐水紙、12は両面樹脂コート耐水紙、12a は紙支持体層、12b は樹脂コート層、13は片面樹脂コート耐水紙、14は接着剤層をそれぞれ表す。
【００１４】
本発明の通帳の第１実施形態は図１、図２に示すとおりである。第１実施形態の半開き状態の横断面図は、図１に示すように、見返し紙片３と複数枚の本紙紙片４を重ねて綴じ部５にて綴じ、見返し紙片面３面に表紙紙片２を重ねて接着した構成の表紙１を備えた通帳であって、表紙紙片２及び見返し紙片３が共に樹脂含浸耐水紙11にて形成されている構成である。
【００１５】
第１実施形態の表紙１の積層構成は、図２に示すように、樹脂含浸耐水紙11からなる表紙紙片２と同じく樹脂含浸耐水紙11からなる見返し紙片３とが接着剤層14を介して積層され、樹脂含浸耐水紙11からなる表紙紙片２の外面に磁気記録層６と印刷層７が形成されるとともに樹脂含浸耐水紙11からなる見返し紙片３の内面に印刷層７が形成された構成からなるものである。第１実施形態では、表紙紙片２と見返し紙片３が共に耐水性を有する樹脂含浸耐水紙11により形成されているので、空気の湿度が変化しても表紙１はカールすることはなく、吸湿により表紙１の剛度が低下することがない。また、表紙紙片２が樹脂コート耐水紙ではなく樹脂含浸耐水紙11からなる構成であるため、化粧断ちして通帳を仕上げる際に綴じ部５となる辺の両端の角部において樹脂コート層が欠けるのを防ぐことができる。
【００１６】
本発明の通帳の第２実施形態は、表紙1'が図３に示す構成とされている以外は第１実施形態と同じ構成である。第２実施形態の表紙1'の構成は、紙支持体層12a の両面に樹脂コート層12b が形成された両面樹脂コート耐水紙12からなる表紙紙片２と、紙支持体層12a の両面に樹脂コート層12b が形成された両面樹脂コート耐水紙12からなる見返し紙片３とが接着剤層14を介して積層され、両面樹脂コート耐水紙12からなる表紙紙片２の外面に磁気記録層６と印刷層７が形成されるとともに両面樹脂コート耐水紙12からなる見返し紙片３の内面に印刷層７が形成された構成からなるものである。第２実施形態においても、表紙紙片２と見返し紙片３が共に耐水性を有する両面樹脂コート耐水紙12により形成されているので、空気の湿度が変化しても表紙1'はカールすることはなく、また吸湿により表紙1'の剛度が低下することがない。
【００１７】
本発明の通帳の第３実施形態は、表紙1"が図４に示す構成とされている以外は第１実施形態と同じ構成である。第３実施形態の表紙1"の構成は、樹脂含浸耐水紙11からなる表紙紙片２と紙支持体層12a の片面に樹脂コート層12b が形成された片面樹脂コート耐水紙13からなる見返し紙片３とが接着剤層14を介して片面樹脂コート耐水紙13の樹脂コート面が外側にくるように積層され、樹脂含浸耐水紙11からなる表紙紙片２の外面に磁気記録と印刷層７が形成されるとともに片面樹脂コート耐水紙13からなる見返し紙片３の内面の樹脂コート面に印刷層７が形成された構成からなるものである。第３実施形態においても、表紙紙片２と見返し紙片３が共に耐水性を有する両面樹脂コート耐水紙12により形成されているので、空気の湿度が変化しても表紙1'はカールすることはなく、吸湿により表紙1'の剛度が低下することがない。また、表紙紙片２が樹脂コート耐水紙ではなく樹脂含浸耐水紙11からなる構成であるため、化粧断ちして通帳を仕上げる際に綴じ部５となる辺の両端の角部において樹脂コート層が欠けるのを防ぐことができる。
【００１８】
第１実施形態の通帳では表紙１が樹脂含浸耐水紙11からなる表紙紙片２と樹脂含浸耐水紙11からなる見返し紙片３が積層されて形成され、第２実施形態の通帳では表紙1'が両面樹脂コート耐水紙12からなる表紙紙片２と両面樹脂コート耐水紙12からなる見返し紙片３が積層されて形成され、第３実施形態の通帳では表紙1"が樹脂含浸耐水紙11からなる表紙紙片２と片面樹脂コート耐水紙13からなる見返し紙片３が積層されて形成された構成の耐水性の優れた表紙となっているので、空気中の湿気の影響により表紙がカールしたり剛度が低下したりすることがない。また、表紙の厚さを０．１５〜０．３５ｍｍとし、表紙の剛度を８．００〜２５．００ｍＮ（ＪＩＳ−Ｌ−１０９６−１９９９）としているので、自動機における表紙の捲り適性を優れたものとすることができる。なお、表紙の厚さは、自動機による機械処理を支障なく行うためには、０．３５ｍｍ以下であることが好ましく、自動機における表紙の捲り適性の点から、表紙の剛度は８．００〜２５．００ｍＮ（ＪＩＳ−Ｌ−１０９６−１９９９）を有することが好ましい。
【００１９】
第１実施形態では通帳の表紙１が２枚の樹脂含浸耐水紙からなる構成、第２実施形態では通帳の表紙1'が２枚の両面樹脂コート耐水紙からなる構成、第３実施形態では通帳の表紙1"が樹脂含浸耐水紙と片面樹脂コート耐水紙からなる構成として説明したが、通帳の表紙を両面樹脂コート耐水紙からなる表紙紙片と樹脂含浸耐水紙からなる見返し紙片が積層された構成、ないしは両面樹脂コート耐水紙からなる表紙紙片と樹脂含浸耐水紙からなる見返し紙片が積層された構成とすることもできる。上記のいずれの構成の場合においても第１〜第３実施形態と同じ効果が得られるものである。
【００２０】
第１〜第３実施形態において、表紙１，1'，1"を形成する樹脂含浸耐水紙11、両面樹脂コート耐水紙12、片面樹脂コート耐水紙13の表面の印刷適性を良くするために、樹脂含浸耐水紙11、両面樹脂コート耐水紙12、片面樹脂コート耐水紙13の外面となる面の全面に印刷適性改良層を形成した構成としてもよい。また、印字適性を良くするために、表紙紙片を形成する樹脂含浸耐水紙11、両面樹脂コート耐水紙12、片面樹脂コート耐水紙13の外面となる面の所定領域に印字吸収層を形成した構成としてもよい。上記の構成とすることにより、表紙１，1'，1"への印刷効果を良くすることができるとともに、表紙１，1'の外面ないしは内面に印字ないし捺印する場合でも、印字された文字ないしは捺印された印影が擦れて取れるのを防止することができる。
【００２１】
本発明の通帳の表紙に使用する樹脂含浸耐水紙としては、耐水性が優れていれば特に限定されないが、例えば、特開平５−１９５４９１号公報に記載されているような、分子量が２０００〜２００００で酸価が８０〜３００のカルボキシル基変性したスチレン−アクリル酸エステル共重合樹脂を、原紙に対して乾燥重量比で５〜５０重量％含浸させた構成の樹脂含浸紙、特開平１１−１２４７９２号公報に記載されているような、紙ベースに対し、塩化ビニール−エチレン共重合体エマルジョンまたは塩化ビニール−酢酸ービニル−エチレン共重合体エマルジョンからなる耐水付与剤の少なくとも一種を固形分で２．５〜５ｇ／ｍ2 を含浸し、含浸後の印刷用紙のＪＩＳ  Ｐ−８１３７に規定されたはっ水度がＲ8 〜Ｒ10である耐水印刷用紙等が使用できる。
【００２２】
本発明の通帳の表紙に使用する片面樹脂コート耐水紙ないしは両面樹脂コート耐水紙についても、耐水性が優れていれば特に限定されないが、例えば、特開２００２−６９８９０号公報に記載されているような、紙支持体層の両面に、ガラス転移点が−１０〜５０℃のスチレン−ブタジエン共重合体ラテックスを３〜１５ｇ／ｍ2 塗布して耐水層を形成し、耐水層面に、填料塗工層でその填料１００重量部の内、吸油量が１００〜３００ｍｌ／１００ｇである填料が１０〜４０重量部使用されている印刷層を５〜１５ｇ／ｍ2 塗布した、コップの吸水度が３０ｇ／ｍ2 以下である耐水印刷用紙、特開２０００−２４８４９１号公報に記載されているような、コア部がアクリル酸エステルモノマーを主成分としたポリマーからなり、シェル部がスチレンモノマーを含有するコポリマーからなる、コア／シェル構造を有するガラス転移点が０〜３０℃であるアクリル系ポリマーエマルジョンを塗工した塗工層を有する印刷用耐水紙、特開２０００−８０５９５号公報に記載されているような、原紙の片面もしくは両面に顔料１００部（固形重量部）当り、アクリル系アルキルエステルと不飽和芳香族モノマーの共重合物でありアクリル系アルキルエステルのアルキル基炭素数が８以上のモノマー及び不飽和芳香族モノマーの合計が樹脂総量の４５乃至９５重量％からなる、アクリル系ディスパージョン５０乃至１００部からなる塗料を、片面当たり８〜２０ｇ／ｍ2 塗工した、コップ吸水度が３ｇ／ｍ2 以下である耐水性印刷用紙を使用することができる。
【図面の簡単な説明】
【００２３】
【図１】本発明の通帳の第１実施形態を示す半開き状態の横断面図。
【図２】第１実施形態の表紙の積層構成を示す拡大断面図。
【図３】第２実施形態の表紙の積層構成を示す拡大断面図。
【図４】第３実施形態の表紙の積層構成を示す拡大断面図。
【符号の説明】
【００２４】
１，1'，1"  表紙
２  表紙紙片
３  見返し紙片
４  本紙紙片
５  綴じ部
６  磁気記録層
７  印刷層
11  樹脂含浸耐水紙
12  両面樹脂コート耐水紙
12a   紙支持体層
12b   樹脂コート層
13  片面樹脂コート耐水紙
14  接着剤層
【図１】
2006305849.tif 000003
【図２】
2006305849.tif 000004
【図３】
2006305849.tif 000005
【図４】
2006305849.tif 000006